СПОСОБ ОЧИСТКИ ОЛЕФИНОВОГО СЫРЬЯ С ИСПОЛЬЗОВАНИЕМ АДСОРБЕНТА, СОДЕРЖАЩЕГО ЦЕОЛИТ ТИПА 12 MR

1. Способ очистки углеводородного сырья, содержащего олефины и по меньшей мере одну примесь, содержащую по меньшей мере один гетероатом, в котором осуществляют стадию контакта сырья с адсорбентом, содержащим от 93 масс.% до 99,8 масс.% цеолита и от 0,2 до 7 масс.% связующего, причем цеолит относится к типу 12-членного кольца (MR), причем указанный цеолит содержит кремний и элемент T, выбранный из группы, состоящей из алюминия, бора, галлия и железа, и атомное соотношение Si/T в цеолите меньше 20.
2. Способ очистки по п. 1, причем атомное соотношение Si/T в цеолите меньше 15.
3. Способ очистки по одному из пп. 1 или 2, в котором указанный элемент T является алюминием или галлием.
4. Способ очистки по одному из пп. 1 или 2, причем элемент T является алюминием.
5. Способ очистки по п. 4, причем атомное соотношение Si/Al в цеолите меньше 8.
6. Способ очистки по п. 1, причем указанный цеолит подвергают ионообмену с катионами элементов, выбранных из группы, состоящей из: щелочных элементов, щелочноземельных элементов, лантаноидов или переходных металлов.
7. Способ очистки по п. 1, причем указанный цеолит выбран из группы, состоящей из цеолитов: алюмофосфат - пять (AFI),силико-алюмофосфат-сорок (AFR), цеолит бета (BEA), Эльф Мюлуз Шими- два (Elf- Mulhouse Chimie- two, (EMT)), фожазит (FAU), типа Линде (LTL) и морденит (MOR).
8. Способ очистки по п. 1, причем указанный цеолит является цеолитом KX или NaX.
9. Способ по п. 8, причем указанный цеолит является цеолитом NaX.
10. Способ очистки по п. 1, в котором указанное связующее содержит по меньшей мере 70% глины.
11. Способ очистки по п. 1, в котором адсорбент находится в виде экструдата и имеет механическую прочность больше чем 0,4 даН/мм, причем механическую прочность определяют по методу измерения последовательного расплющивания зерен (EGG).
12. Способ очистки по п. 1, в котором адсорбент находится в виде шариков и имеет механическую прочность больше чем 1,5 даН, причем механическую прочность определяют по методу измерения последовательного расплющивания зерен (EGG).
13. Способ очистки по п. 1, в котором после стадии контакта
i) регенерируют адсорбент, чтобы получить адсорбент с пониженным содержанием примесей, затем
ii) приводят в контакт поглощающую массу, обедненную примесью, с указанным сырьем.
14. Способ очистки по п. 13, в котором на стадии i) приводят в контакт адсорбент с регенерирующей текучей средой, причем регенерирующая текучая среда имеет температуру выше температуры сырья, или регенерирующая текучая среда имеет давление ниже давления сырья.
15. Способ очистки по п. 1, в котором адсорбент получают путем осуществления следующих стадий:
a) синтезируют цеолит,
b) смешивают цеолит со связующим и формуют смесь в виде зерен, причем смесь содержит от 10 до 50 масс.% связующего,
c) проводят цеолитизацию зерен, полученных на стадии c).